(57)【要約】      （修正有）【課題】柔らかさ、滑らかさ、強度に優れる保湿タイプのティシュペーパーを提供する。【解決手段】保湿剤が付与されている２プライのティシュペーパーであって、１プライ当たりの坪量が１０〜２０ｇ／ｍ2であり、２プライの紙厚が１３０〜２００μｍであり、ポリオールとヒアルロン酸と脂肪酸エステル系化合物と脂肪酸アミド系化合物とをすべて含み、評価値（Ｔ）＝（坪量×２プライの紙厚×水分量）／（乾燥強度縦×摩擦係数平均値×摩擦係数最大値）によって決定される評価値（Ｔ）が９５以上であるティシュペーパー。【選択図】なし【特許請求の範囲】
【請求項１】
保湿剤が付与されている２プライのティシュペーパーであって、
１プライ当たりの坪量が１５．９〜１７．９ｇ／ｍ2であり、
２プライの紙厚が１４０〜１７５μｍμｍであり、
ポリオールとヒアルロン酸と脂肪酸エステル系化合物と脂肪酸アミド系化合物とをすべて含むことを特徴とするティシュペーパー。
【請求項２】
下記式（１）によって決定される評価値（Ｔ）が９５以上である、請求項１記載のティシュペーパー。
評価値（Ｔ）＝（坪量×２プライの紙厚×水分量）／（乾燥強度縦×摩擦係数平均値×摩擦係数最大値）・・・（１）
【発明の詳細な説明】
【技術分野】
【０００１】
本発明は、ティシュペーパーに関し、特に、保湿剤が付与されているティシュペーパーに関する。
【背景技術】
【０００２】
ティシュペーパーには、保湿剤が付与されているものと、保湿剤が付与されていないものがある。保湿剤が付与されているものは保湿ティシュー、薬液付与タイプのティシューなどと称され、洟かみや化粧落とし等の肌に直接触れる用途が主であり、保湿剤による吸湿作用によって水分率が高められている。
【０００３】
他方、ティシュペーパーの品質は、「柔らかさ」、「滑らかさ」、「厚み感」、「丈夫さ（強度・安心感）」で評価されることが多く、保湿ティシューでは、さらに「しっとり感」、「べたつき感」も評価項目とされることが多い。つまり、保湿ティシューにおいては、「柔らかさ」、「滑らかさ」、「丈夫さ（強度・安心感）」に加え、「しっとり感」と「べたつき感」についても優れることが求められている。
【０００４】
しかし、保湿ティシューでは、保湿剤による水分率の上昇にともない保湿剤が付与されていないものにはない「柔らかさ」が感じられるようになるが、一方で水分率の上昇によりコシがなくしなやかにも感じられ、「厚み感」や「丈夫さ（強度・安心感）」といった評価が低くなることが多々ある。また、保湿剤により「柔らかさ」と「しっとり感」は高まるが、それとともに薬液による「べたつき感」が感じられるようになり、「べたつき感」と「滑らかさ」の評価が低くなることが多々ある。
【０００５】
このように、保湿ティシューの評価においては、主に「柔らかさ」や「しっとり感」の評価を高める水分率の上昇等が、「べたつき感」、「滑らかさ」及び「丈夫さ（強度・安心感）」の評価を低下させることが多々あり、これらをともに向上させることが難しい。特に、「しっとり感」と「滑らかさ」とを顕著に感じられるように向上させるとともに、「丈夫さ（強度・安心感）」も向上させることが難しい。
【０００６】
他方で、ティシュペーパーは、官能試験によって品質を評価することが行なわれているが、特に保湿ティシューにおける各評価項目は、人が感覚として混同しやすいものがある。例えば、ある被験者が「柔らかさ」と評価するものを他の被験者が「しっとり感」として評価している可能性がある。このため、保湿ティシューでは、被験者による評価に潜在的な感覚差を生じやすい。このため、上記各評価項目をともに向上させるティシュペーパーの開発を難しくしている。
【先行技術文献】
【特許文献】
【０００７】
【特許文献１】特許第４８７５４８８号
【特許文献２】特許第４４５０５５２号
【特許文献３】特許第４６５８０５６号
【発明の概要】
【発明が解決しようとする課題】
【０００８】
そこで、本発明の主たる課題は、官能性に関する品質、特に使用者が実際に使用する際における官能性に関する品質に優れた保湿ティシューを提供すること、特に「しっとり感」や「滑らかさ」といった「肌触り」に優れるとともに、「丈夫さ（強度・安心感）」のある保湿ティシューを提供することにある。
【課題を解決するための手段】
【０００９】
上記課題を解決するための手段は次のとおりである。
【００１０】
〔請求項１記載の発明〕
保湿剤が付与されている２プライのティシュペーパーであって、
１プライ当たりの坪量が１５．９〜１７．９ｇ／ｍ2であり、
２プライの紙厚が１４０〜１７５μｍであり、
ポリオールとヒアルロン酸と脂肪酸エステル系化合物と脂肪酸アミド系化合物とをすべて含むことを特徴とするティシュペーパー。
【００１１】
〔請求項２〕
下記式（１）によって決定される評価値（Ｔ）が９５以上である、請求項１記載のティシュペーパー。
評価値（Ｔ）＝（坪量×２プライの紙厚×水分量）／（乾燥強度縦×摩擦係数平均値×摩擦係数最大値）・・・（１）
【発明の効果】
【００１２】
以上の本発明によれば、官能性に関する品質、特に使用者が実際に使用する際における官能性に関する品質に優れた保湿ティシューが提供され、特に「しっとり感」や「滑らかさ」といった「肌触り」に優れるとともに、「丈夫さ（強度・安心感）」のある保湿ティシューが提供される。
【図面の簡単な説明】
【００１３】
【図１】本発明に係る動摩擦係数平均値の測定方法を説明するための図である。
【発明を実施するための形態】
【００１４】
以下、本発明の実施形態を説明する。
【００１５】
本発明に係るティシュペーパーは、保湿ティシュー、ローションティシュー、薬液付与タイプのティシューなどとも称される、保湿剤が付与されているティシュペーパーである。本発明に係る保湿剤は、吸湿性によって紙中に水分を取り込み水分率を上昇させる作用を有するポリオールを主成分とする。したがって、本発明に係るティシュペーパーはポリオールを含む。本発明に係るポリオールとしては、グリセリン、ジグリセリン、プロピレングリコール、１，３−ブチレングリコール、ポリエチレングリコール、ソルビトール、グルコース、キシリトール、マルトース、マルチトール、マンニトール、トレハロースが挙げられる。なかでも、グリセリン、ジグリセリンが好ましい。
【００１６】
また、本発明に係るティシュペーパーは、ヒアルロン酸を含む。ヒアルロン酸も保湿剤の成分である。ヒアルロン酸を含むことにより、ポリオールのみを含む場合よりもしっとり感と厚み感が高まる。この理由は定かではないが、ヒアルロン酸が、ポリオールによって吸湿された水分を蒸発しがたくし、さらに粘性が高い傾向にあるためと推測される。
【００１７】
本発明に係るティシュペーパーにおけるポリオールの含有量は、８０．０質量％超〜８５．０質量％未満であり、好ましくは８１．５質量％超〜８５．０質量％未満である。また。ヒアルロン酸の含有量は、０．０１０質量％以上〜０．０３０質量％以下であり、好ましくは０．０２０質量％以上〜０．０３０質量％以下である。このポリオール及びヒアルロン酸の範囲であれば、本発明の作用効果を奏する。
【００１８】
本発明に係るティシュペーパーにおいてポリオール及びヒアルロン酸を含むものとするには、保湿薬液として外添により原紙に付与するのがよい。原紙に対する薬液の外添の方法は、スプレー塗布、印刷塗布、ロール転写などの公知の技術によって行なうことができる。ポリオール及びヒアルロン酸は原紙に対しては混合して付与することも、別々に付与することもできる。
【００１９】
他方、本発明に係るティシュペーパーは、上記のポリオール及びヒアルロン酸とともに、脂肪酸エステル系化合物と脂肪酸アミド系化合物とを含む。脂肪酸エステル系化合物は、ティシュペーパー表面の濡れ性やふっくらさ（ふんわりさ）を改善する効果を有し、脂肪酸アミド系化合物は、繊維表面をコーティングする効果を有する。本発明に係るティシュペーパーは、これらが用いられていることで、原紙自体の柔らかさと表面の滑らかさに優れる。
【００２０】
ここで、脂肪酸エステル系化合物は、カチオン性の脂肪酸エステル系化合物、ノニオン性の脂肪酸エステル系化合物のいずれでもよいが、その両者が含まれているのが望ましい。また、脂肪酸エステル系化合物としては、多炭素数が６〜２４のアルコールと炭素数７〜２５の脂肪酸との化合物であるのが望ましい。アルコールは、直鎖アルコール、分岐鎖を有するアルコール、飽和アルコール、及び不飽和アルコールの何れでも良い。特に、炭素数が１０〜２２のアルコールが好ましく、ラウリルアルコール、ミリスチルアルコール、セチルアルコール、ステアリルアルコール、ベヘニルアルコール、及びオレイルアルコールが好ましい。これらはその一種を単独で用いても良いし、二種以上を併用しても良い。また、炭素数７〜２５の脂肪酸としては、直鎖脂肪酸、分岐鎖を有する脂肪酸、飽和脂肪酸、及び不飽和脂肪酸の何れでも良い。特に、炭素数が１０〜２２の脂肪酸が好ましく、ラウリン酸、ミリスチン酸、パルミチン酸、ステアリン酸、ベヘン酸、及びオレイン酸が好ましい。これらはその一種を単独で用いても良いし、二種以上を併用しても良い。
【００２１】
脂肪酸アミド系化合物は、ポリアルキレンポリアミンおよびカルボン酸を反応させて得ることができる。好適なポリアルキレンポリアミンは、分子中に少なくとも３個のアミノ基を有する、次式（１）で示されるものである。
【００２２】
Ｈ2Ｎ−（Ｒ1−ＮＨ−）n−Ｒ1−ＮＨ2・・・（１）
（Ｒ1は各々独立して炭素数１〜４のアルキレン基、ｎは１〜３の整数）  
【００２３】
このポリアクリルアミンにおいては、分子中に異なるＲ1が存在していてもよい。また、２種以上のポリアルキレンポリアミンを用いることも可能である。好ましいＲ１はエチレン基である。前記カルボン酸としては、炭素数１０〜２４のカルボン酸が望ましく、飽和カルボン酸、不飽和カルボン酸のいずれであってもよい。また、直鎖状カルボン酸、分岐鎖を有するカルボン酸のいずれであってもよい。中でも炭素数１２〜２２のカルボン酸が好ましく、特に炭素数１４〜１８のカルボン酸が好ましい。
【００２４】
本発明に係るティシュペーパーにおける脂肪酸エステル系化合物の含有量は、パルプ繊維１００質量部に対して０．０１〜０．３０質量部、脂肪酸アミド系化合物の含有量は、パルプ繊維１００質量部に対して０．０１〜０．２０質量部であるのが望ましい。
【００２５】
本発明に係るティシュペーパーにおいて脂肪酸エステル化合物及び脂肪酸アミド化合物を含むものとするには、これらを混合して又は別々に柔軟剤化合物として、原紙の抄紙時に内添するのがよい。このようにするとヤンキドライヤーで湿紙乾燥がなされる際に、脂肪酸エステル系化合物がパルプ繊維になじむとともに、脂肪酸アミド系化合物がパルプ繊維をコーティングする効果が助長されるため、滑らかさに優れたものとなる。抄紙時における抄紙原料又は湿紙に対する柔軟剤化合物を内添する位置は、適宜の位置とすることができる。例えば、ミキシングタンク、マシンタンク、種箱などの位置で添加することができる。
【００２６】
本発明に係るティシュペーパーは、脂肪酸エステル系化合物と脂肪酸アミド系化合物とによって原紙自体の柔軟性、滑らかさに優れる。したがって、ポリオールによる吸湿性による水分率の高まりとヒアルロン酸の効果による柔らかさの発現と相まって柔らかさ、滑らかさが非常に優れる。また、原紙自体が柔軟性、滑らかさに優れるため吸湿性による水分率が高められている保湿ティシュペーパーでありながら丈夫さに優れるものとすることができる。特に、本発明に係るティシュペーパーでは、ヒアルロン酸の配合も相まって保湿ティシュペーパーにおける柔らかさ、滑らかさに優れ、しかも丈夫さも感じられる。
【００２７】
ここで、本発明に係るティシュペーパーにおいては、脂肪酸エステル系化合物と脂肪酸アミド系化合物ともに、さらにポリアミドエピクロロヒドリンと、ポリアクリルアミド及びカチオンデンプンの少なくとも一方とが含まれているのが望ましい。ポリアミドエピクロロヒドリンは、湿潤紙力剤として作用し、ポリアクリルアミド及びカチオンデンプンは、乾燥紙力剤として作用する。このポリアミドエピクロロヒドリン、ポリアクリルアミド及びカチオンデンプは、ポリオール、ヒアルロン酸、脂肪酸エステル系化合物及び脂肪酸アミド系化合物による柔らかさや滑らかさ向上の効果を阻害せずに紙力を効果的に向上させることができ、これを用いると本発明に係るティシュペーパーがより柔らかさ及び滑らかさに優れ、しかも強度も向上され、消費者の官能評価値が非常に高いものとなる。
【００２８】
ポリアミドエピクロロヒドリンの含有量は、パルプ繊維１００質量部に対して０．１〜１．０質量部が望ましく、ポリアクリルアミド及びカチオンデンプンの少なくとも一方の含有量は、パルプ繊維１００質量部に対して０．０１〜０．２０質量部であるのが望ましい。
【００２９】
本発明に係るティシュペーパーにおいてポリアミドエピクロロヒドリンと、ポリアクリルアミド及びカチオンデンプンの少なくとも一方を含むものとするには、脂肪酸エステル化合物及び脂肪酸アミド化合物と同様に、これらを混合して又は別々に原紙の抄紙時に内添するのがよい。抄紙時における抄紙原料又は湿紙に対して内添する位置は、適宜の位置とすることができる。
【００３０】
他方、本発明に係るティシュペーパーは、ポリアミドエピクロロヒドリンとポリアクリルアミド及びカチオンデンプンの少なくとも一方を含む場合、特に、ポリアミドエピクロロヒドリンとポリアクリルアミド及びカチオンデンプンの少なくとも一方の合計含有量（Ａ）に対する脂肪酸エステル系化合物と脂肪酸アミド系化合物の合計含有量（Ｂ）の比（（Ｂ）／（Ａ））が０．７５以上であるのが望ましい。この比で含む場合、特に、柔らかさ、滑らかさ及び強度に優れる。脂肪酸エステル系化合物と脂肪酸アミド系化合物による原紙自体の柔らかさ、滑らかさの発現効果と、紙力の向上のバランスがよく、消費者の官能評価値が非常に高くなると考えられる。
【００３１】
さらに、本発明に係るティシュペーパーは、ポリアミドエピクロロヒドリンとポリアクリルアミド及びカチオンデンプンの少なくとも一方を含む場合、脂肪酸アミド系化合物及びポリアミドエピクロロヒドリン、ポリアクリルアミドの合計含有量に対する脂肪酸エステル系化合物の含有量の比（（脂肪酸エステル系化合物）／（脂肪酸アミド系化合物＋ポリアミドエピクロロヒドリン＋ポリアクリルアミド及びカチオンデンプンの少なくとも一方））が０．４０以上となるようにするのが望ましい。この場合にも、柔らかさ、滑らかさ及び強度が向上効果のバランスに優れ、消費者の官能評価値が非常に高いものとなる。
【００３２】
本発明に係るティシュペーパーのプライ数は、２プライであり、その１プライ当たりの坪量は１０〜２０ｇ／ｍ2、より好ましくは１５．９〜１７．９ｇ／ｍ2である。また、紙厚は２プライで１３０〜２００μｍであり、より好ましくは１４０〜１７５μｍである。本発明に係るティシュペーパーは、２プライの場合において十分な強度となる。また、上記の坪量及び紙厚の範囲おいて、ポリオール、ヒアルロン酸と脂肪酸エステル化合物及び脂肪酸アミド化合物による効果が顕著となり、柔らかさ、滑らかさ、丈夫さに優れるものとなる。ここで、本発明における坪量とは、ＪＩＳ  Ｐ  ８１２４（１９９８）に基づいて測定した値を意味し、紙厚は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定した値を意味する。この紙厚測定の具体的手順は、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この紙厚測定時の荷重は、約７０ｇｆである。測定を１０回行って得られる平均値とする。
【００３３】
他方で、本発明に係るティシュペーパーは、下記式（１）によって決定される評価値（Ｔ）が９５以上であるのが望ましい。
【００３４】
評価値（Ｔ）＝（坪量×２プライの紙厚×水分量）／（乾燥引張強度縦×摩擦係数平均値×摩擦係数最大値）・・・（１）
【００３５】
本発明に係る１プライ当たりの坪量が１０〜２０ｇ／ｍ2、２プライの紙厚が１３０〜２００μｍ、そして、ポリオールとヒアルロン酸と脂肪酸エステル系化合物と脂肪酸アミド系化合物とをすべて含む２プライのティシュペーパーでは、上記評価式（上記式（１））（以下、単に「評価式」ともいう。）の評価値（Ｔ）を９５以上とすることができ、そして、この評価値（Ｔ）を満たすティシュペーパーは品質評価において非常に優れる。この評価値（Ｔ）とティシュペーパーの品質評価との関係について説明すると、ティシュペーパー、特に保湿のティシュペーパーの品質評価は、実際の使用者が使用する場面を模して官能評価によって行なわれるのが一般的である。しかし、例えば「柔らかさ」、「滑らかさ」及び「しっとり感」の３つの評価、「しっとり感」と「べたつき感」の２つ評価、「厚み感」と「丈夫さ（強度・安心感）」の２つ評価などは感覚的に近いため、官能評価を行なう各被験者における基準にバラつきがある。
【００３６】
そこで、本発明者らは、市販品も含め現在入手できる多数のティシュペーパーについて、上記本発明に係る評価式を導くための特有の官能評価試験を行うととともに、坪量、紙厚、水分率、ソフトネス、乾燥引張強度等の既知の物性値と、本発明に係る動摩擦係数平均値及び摩擦係数最大値を含む摩擦特性など、ティシュペーパーの品質評価に影響を与えるであろう種々の物性値の測定を行った。本発明に係る官能評価試験は、試料となる各種ティシュペーパーを、被験者毎に無作為の順で渡し、被験者に、洟をかむ、手で触る、清拭を行なうなど、被験者自身が決定した自由な方法でそのティシュペーパーを使用し、その被験者の自由な使用態様のもと、試料となる各ティシュペーパーを「好む」、「好まない」の基準のみで、順位付けし、その順位付けされた各試料についての点数の総和を被験者数で割った値を官能評価値とするものとした。この官能評価試験は、これまでの官能評価が「柔らかさ」、「滑らかさ」、「厚み感」、「丈夫さ（強度・安心感）」、「しっとり感」、「べたつき感」の個々についての官能試験を行い、各々又はその総和を評価値としていたところ、ティシュペーパーを自由な使用態様で使用した際の印象を評価し、使用時の官能性に関する品質が顕著に反映される。そして、この本発明に係る官能評価値と、上記各種物値、摩擦に関する測定値との相関について、回帰分析により分析したところ、「米坪」、「２プライの紙厚」、「水分率」、「乾燥引張強度縦」、「摩擦係数平均値」、「摩擦係数最大値」が各々独立性を有しつつ、官能評価値との相関が高いことが確認された。そして、官能評価値と測定した各物性値との「正負の相関」と強さとから上記評価式を作成した。この式により算出される評価値と官能評価値については高い決定係数を有する一定の回帰式が得られる。そして、この回帰式に基づいて従来品にない高い官能評価値となるティシュペーパーが、本発明に係る１プライ当たりの坪量が１５．９〜１７．９ｇ／ｍ2、２プライの紙厚が１４０〜１７５μｍ、そして、ポリオールとヒアルロン酸と脂肪酸エステル系化合物と脂肪酸アミド系化合物とをすべて含む２プライのティシュペーパーにおいて見られたのである。
【００３７】
さらにこの評価式による評価値（Ｔ）において高い評価となった保湿ティシュペーパーについて検討したところ、特に、上記脂肪酸エステル系化合物と脂肪酸アミド系化合物とともにポリアミドエピクロロヒドリンとポリアクリルアミド及びカチオンデンプンの少なくとも一方を含む場合、また、ポリアミドエピクロロヒドリンとポリアクリルアミド及びカチオンデンプンの少なくとも一方の合計含有量（Ａ）に対する脂肪酸エステル系化合物と脂肪酸アミド系化合物の合計含有量（Ｂ）の比（（Ｂ）／（Ａ））が０．７５以上である場合、脂肪酸アミド系化合物及びポリアミドエピクロロヒドリン、ポリアクリルアミドの合計含有量に対する脂肪酸エステル系化合物の含有量の比（（脂肪酸エステル系化合物）／（脂肪酸アミド系化合物＋ポリアミドエピクロロヒドリン＋ポリアクリルアミド及びカチオンデンプンの少なくとも一方））が０．４０以上となる場合において見られた。
【００３８】
ここで、上記本発明に係る官能評価試験との相関を検討した物性値のうち乾燥引張強度は、ＪＩＳ  Ｐ  ８１１３（１９９８）の引張試験に基づいて試料幅２５ｍｍで測定した。ソフトネスは、ＪＩＳ  Ｌ  １０９６（２０１０）  Ｅ法に準じたハンドルオメータ法に基づいて測定した。
【００３９】
また、本発明に係る動摩擦係数平均値及び摩擦係数最大値の測定は、図１に示すピンオンプレート型摩擦試験装置１を用いて測定することができる。ピンオンプレート型摩擦試験装置としては、すべり速度が０．１〜１００．０ｍｍ／ｓ、垂直荷重が０〜１ｋｇｆ、すべり距離が１〜２００ｍｍから各々適宜選択できるものであればよい。
【００４０】
そして、本発明に係る動摩擦係数平均値及び摩擦係数最大値の測定は、図示するように、まず、前記ピンオンプレート型摩擦試験装置１の水平なプレート２１上に十分な大きさの試料となるティシュペーパー１０を載せてその一方側縁部１１を治具２２等によって固定する。その後に、そのティシュペーパー１０上を、固定方向から非固定縁部１２の方向（図中Ｘ方向）に向かって、すべり速度１．０ｍｍ／ｓ、垂直荷重Ｆを５０ｇｆ、すべり距離５．０ｍｍの条件で接触子２３を接触させつつ水平移動させ、この際の動摩擦係数の平均値と最大値を測定する。動摩擦係数平均値及び摩擦係数最大値とは、各ティシュペーパーサンプルのすべり距離４〜５ｍｍにおける摩擦係数の平均値と最大値である。
【００４１】
測定条件は、実験室温２０℃、実験室湿度２０ＲＨ％、潤滑状態は大気中無潤滑である。また、測定試料は、２５℃， ２０％ＲＨ のチャンバに２４時間放置し、試験に供する。なお、測定に際し、接触子２３の移動は、往復摺動させるのではなく、一方摺動して行なう。また、接触子２３は、人の指先程度以上の接触面積、人の指程度の硬度の軟質ウレタン素材で、さらにそのウレタン素材に人の指紋程度の溝を移動方向と直交する方向に沿って複数形成したものとする。この測定を行なう装置の具体例としては、例えば、株式会社トリニティラボ社製、トライボマスター ＴＹＰＥ μｖ１０００が挙げられる。この装置において接触子を同社製のオプションの「感覚接触子」として測定すればよい。
【００４２】
他方、本発明に係るティシュペーパーは、製造時におけるクレープ率を、１３〜２０％の範囲で調整するのがよい。また、パルプ繊維は、ＮＢＫＰ（針葉樹クラフトパルプ）とＬＢＫＰ（広葉樹クラフトパルプ）とを配合したものが望ましい。特に、パルプ繊維が、ＮＢＫＰとＬＢＫＰのみから構成されているのがよい。その配合割合は、ＮＢＫＰ：ＬＢＫＰ＝２０：８０〜８０：２０がよく、特に、ＮＢＫＰ：ＬＢＫＰ＝３０：７０〜６０：４０が望ましい。
【００４３】
なお、本発明に係るティシュペーパーは、カートン箱とも称される収納箱に収めたポップアップ式のティシュペーパー製品とするに適する。この場合において、収納箱内に収めるポップアップ式のティシュペーパーの束を形成するには折り品質に優れるロータリー式インターフォルダーを用いるのが望ましい。
【実施例】
【００４４】
次いで、本発明に係るティシュペーパーの実施例１〜５と比較例１〜７とについて、坪量、紙厚、縦横の乾燥及び湿潤引張強度、伸び、ソフトネス、ＭＭＤ、動摩擦係数の最大値、最小値、平均値の物性値を測定するとともに本発明に係る官能評価試験を行った。比較例１〜３は市販の非保湿ティシュー、比較例４〜比較例７は市販品を含む保湿ティシューである。なお、ポリオールとしてはグリセリン、脂肪酸エステル系化合物を含む柔軟剤化合物としては、多炭素数が６〜２４のアルコールと炭素数７〜２５の脂肪酸との化合物、脂肪酸アミド系化合物を含む柔軟剤化合物としてはポリアルキレンポリアミンおよびカルボン酸を反応させて得ることができる脂肪酸アミド系化合物を含む柔軟剤化合物である。各例における組成・物性値は、下記表１に示すとおりである。
【００４５】
なお、ＭＭＤの測定は、摩擦子の接触面を所定方向に２０ｇ／ｃｍの張力が付与された測定試料の表面に対して２５ｇの接触圧で接触させながら、張力が付与された方向と略同じ方向に速度０．１ｃｍ／ｓで２ｃｍ移動させ、このときの、摩擦係数を、摩擦感テスター  ＫＥＳ−ＳＥ（カトーテック株式会社製）を用いて測定する。その摩擦係数を摩擦距離（移動距離＝２ｃｍ）で除した値がＭＭＤである。摩擦子は、直径０．５ｍｍのピアノ線Ｐを２０本隣接させてなり、長さ及び幅がともに１０ｍｍとなるように形成された接触面を有するものとする。接触面には、先端が２０本のピアノ線Ｐ（曲率半径０．２５ｍｍ）で形成された単位膨出部が形成されているものとする。
【００４６】
また、伸びは、ＪＩＳ  Ｐ  ８１１３（１９９８）に基づくものである。
【００４７】
官能評価値は、被験者３１名に試験を行なった。方法は、試料となる各例の２プライのティシュペーパーを被験者毎に無作為の順で渡し、被験者に、鼻をかむ、手で触る、清拭を行なうなど被験者自身が決定した自由な方法でそのティシュペーパーを使用させ、「好む」、「好まない」という基準のみで順位付けをさせる。試料名を伏せた比較例６の一枚を基準試料４点として、１〜７点の自然数で点数を付け、その点数の総和を官能評価値とする。
【００４８】
【表１】
2018057453.tif 000002
【００４９】
表１の結果を観てみると、各例のなかでも本発明に係る実施例１〜７、特に実施例２〜７は、官能評価値が高い。一方、比較例６及び比較例７は、本発明に係る実施例と対比すると横方向（ＣＤ方向）の湿潤引張強度が低く、動摩擦係数の平均値が高い。また、官能評価値、本発明に係る評価値（Ｔ）も低い。してみると、比較例６及び比較例７は、滑らかさ、丈夫さにおいて実施例よりも劣り、官能性品質においても劣っている。比較例１〜５は、評価値（Ｔ）が格段に低く、官能評価値も同様に低い。そして、特に比較例１〜比較例７は、いずれも本発明に係る評価値（Ｔ）が９５以上になっていない。
【００５０】
以上のことからして、本発明に係るティシュペーパーは、「しっとり感」や「滑らかさ」といった「肌触り」に優れるとともに、「丈夫さ（強度・安心感）」のある保湿ティシューであり、しかも官能性に関する品質、特に使用者が実際に使用する際における官能性に関する品質に非常に優れた保湿ティシューである。
【符号の説明】
【００５１】
１…動摩擦係数平均値測定装置、１０…ティシュペーパー試料、２１…プレート、２２…治具、２３…接触子。
【図１】
2018057453.tif 000003
【手続補正書】
【提出日】平成29年6月26日(2017.6.26)
【手続補正１】
【補正対象書類名】明細書
【補正対象項目名】全文
【補正方法】変更
【補正の内容】
【発明の詳細な説明】
【技術分野】
【０００１】
本発明は、ティシュペーパーに関し、特に、保湿剤が付与されているティシュペーパーに関する。
【背景技術】
【０００２】
ティシュペーパーには、保湿剤が付与されているものと、保湿剤が付与されていないものがある。保湿剤が付与されているものは保湿ティシュー、薬液付与タイプのティシューなどと称され、洟かみや化粧落とし等の肌に直接触れる用途が主であり、保湿剤による吸湿作用によって水分率が高められている。
【０００３】
他方、ティシュペーパーの品質は、「柔らかさ」、「滑らかさ」、「厚み感」、「丈夫さ（強度・安心感）」で評価されることが多く、保湿ティシューでは、さらに「しっとり感」、「べたつき感」も評価項目とされることが多い。つまり、保湿ティシューにおいては、「柔らかさ」、「滑らかさ」、「丈夫さ（強度・安心感）」に加え、「しっとり感」と「べたつき感」についても優れることが求められている。
【０００４】
しかし、保湿ティシューでは、保湿剤による水分率の上昇にともない保湿剤が付与されていないものにはない「柔らかさ」が感じられるようになるが、一方で水分率の上昇によりコシがなくしなやかにも感じられ、「厚み感」や「丈夫さ（強度・安心感）」といった評価が低くなることが多々ある。また、保湿剤により「柔らかさ」と「しっとり感」は高まるが、それとともに薬液による「べたつき感」が感じられるようになり、「べたつき感」と「滑らかさ」の評価が低くなることが多々ある。
【０００５】
このように、保湿ティシューの評価においては、主に「柔らかさ」や「しっとり感」の評価を高める水分率の上昇等が、「べたつき感」、「滑らかさ」及び「丈夫さ（強度・安心感）」の評価を低下させることが多々あり、これらをともに向上させることが難しい。特に、「しっとり感」と「滑らかさ」とを顕著に感じられるように向上させるとともに、「丈夫さ（強度・安心感）」も向上させることが難しい。
【０００６】
他方で、ティシュペーパーは、官能試験によって品質を評価することが行なわれているが、特に保湿ティシューにおける各評価項目は、人が感覚として混同しやすいものがある。例えば、ある被験者が「柔らかさ」と評価するものを他の被験者が「しっとり感」として評価している可能性がある。このため、保湿ティシューでは、被験者による評価に潜在的な感覚差を生じやすい。このため、上記各評価項目をともに向上させるティシュペーパーの開発を難しくしている。
【先行技術文献】
【特許文献】
【０００７】
【特許文献１】特許第４８７５４８８号
【特許文献２】特許第４４５０５５２号
【特許文献３】特許第４６５８０５６号
【発明の概要】
【発明が解決しようとする課題】
【０００８】
そこで、本発明の主たる課題は、官能性に関する品質、特に使用者が実際に使用する際における官能性に関する品質に優れた保湿ティシューを提供すること、特に「しっとり感」や「滑らかさ」といった「肌触り」に優れるとともに、「丈夫さ（強度・安心感）」のある保湿ティシューを提供することにある。
【課題を解決するための手段】
【０００９】
上記課題を解決するための手段は次のとおりである。
【００１０】
〔請求項１記載の発明〕
保湿剤が付与されている２プライのティシュペーパーであって、
１プライ当たりの坪量が１５．９〜１７．９ｇ／ｍ2であり、
２プライの紙厚が１４０〜１７５μｍであり、
ポリオールとヒアルロン酸と脂肪酸エステル系化合物と脂肪酸アミド系化合物とをすべて含み、
下記式（１）によって決定される評価値（Ｔ）が９５以上である、ことを特徴とするティシュペーパー。
評価値（Ｔ）＝（坪量×２プライの紙厚×水分量）／（乾燥強度縦×摩擦係数平均値×摩擦係数最大値）・・・（１）
【００１１】
【発明の効果】
【００１２】
以上の本発明によれば、官能性に関する品質、特に使用者が実際に使用する際における官能性に関する品質に優れた保湿ティシューが提供され、特に「しっとり感」や「滑らかさ」といった「肌触り」に優れるとともに、「丈夫さ（強度・安心感）」のある保湿ティシューが提供される。
【図面の簡単な説明】
【００１３】
【図１】本発明に係る動摩擦係数平均値の測定方法を説明するための図である。
【発明を実施するための形態】
【００１４】
以下、本発明の実施形態を説明する。
【００１５】
本発明に係るティシュペーパーは、保湿ティシュー、ローションティシュー、薬液付与タイプのティシューなどとも称される、保湿剤が付与されているティシュペーパーである。本発明に係る保湿剤は、吸湿性によって紙中に水分を取り込み水分率を上昇させる作用を有するポリオールを主成分とする。したがって、本発明に係るティシュペーパーはポリオールを含む。本発明に係るポリオールとしては、グリセリン、ジグリセリン、プロピレングリコール、１，３−ブチレングリコール、ポリエチレングリコール、ソルビトール、グルコース、キシリトール、マルトース、マルチトール、マンニトール、トレハロースが挙げられる。なかでも、グリセリン、ジグリセリンが好ましい。
【００１６】
また、本発明に係るティシュペーパーは、ヒアルロン酸を含む。ヒアルロン酸も保湿剤の成分である。ヒアルロン酸を含むことにより、ポリオールのみを含む場合よりもしっとり感と厚み感が高まる。この理由は定かではないが、ヒアルロン酸が、ポリオールによって吸湿された水分を蒸発しがたくし、さらに粘性が高い傾向にあるためと推測される。
【００１７】
本発明に係る保湿剤におけるポリオールの含有量は、８０．０質量％超〜８５．０質量％未満であり、好ましくは８１．５質量％超〜８５．０質量％未満である。また。ヒアルロン酸の含有量は、０．０１０質量％以上〜０．０３０質量％以下であり、好ましくは０．０２０質量％以上〜０．０３０質量％以下である。このポリオール及びヒアルロン酸の範囲であれば、本発明の作用効果を奏する。
【００１８】
本発明に係るティシュペーパーにおいてポリオール及びヒアルロン酸を含むものとするには、保湿薬液として外添により原紙に付与するのがよい。原紙に対する薬液の外添の方法は、スプレー塗布、印刷塗布、ロール転写などの公知の技術によって行なうことができる。ポリオール及びヒアルロン酸は原紙に対しては混合して付与することも、別々に付与することもできる。
【００１９】
他方、本発明に係るティシュペーパーは、上記のポリオール及びヒアルロン酸とともに、脂肪酸エステル系化合物と脂肪酸アミド系化合物とを含む。脂肪酸エステル系化合物は、ティシュペーパー表面の濡れ性やふっくらさ（ふんわりさ）を改善する効果を有し、脂肪酸アミド系化合物は、繊維表面をコーティングする効果を有する。本発明に係るティシュペーパーは、これらが用いられていることで、原紙自体の柔らかさと表面の滑らかさに優れる。
【００２０】
ここで、脂肪酸エステル系化合物は、カチオン性の脂肪酸エステル系化合物、ノニオン性の脂肪酸エステル系化合物のいずれでもよいが、その両者が含まれているのが望ましい。また、脂肪酸エステル系化合物としては、多炭素数が６〜２４のアルコールと炭素数７〜２５の脂肪酸との化合物であるのが望ましい。アルコールは、直鎖アルコール、分岐鎖を有するアルコール、飽和アルコール、及び不飽和アルコールの何れでも良い。特に、炭素数が１０〜２２のアルコールが好ましく、ラウリルアルコール、ミリスチルアルコール、セチルアルコール、ステアリルアルコール、ベヘニルアルコール、及びオレイルアルコールが好ましい。これらはその一種を単独で用いても良いし、二種以上を併用しても良い。また、炭素数７〜２５の脂肪酸としては、直鎖脂肪酸、分岐鎖を有する脂肪酸、飽和脂肪酸、及び不飽和脂肪酸の何れでも良い。特に、炭素数が１０〜２２の脂肪酸が好ましく、ラウリン酸、ミリスチン酸、パルミチン酸、ステアリン酸、ベヘン酸、及びオレイン酸が好ましい。これらはその一種を単独で用いても良いし、二種以上を併用しても良い。
【００２１】
脂肪酸アミド系化合物は、ポリアルキレンポリアミンおよびカルボン酸を反応させて得ることができる。好適なポリアルキレンポリアミンは、分子中に少なくとも３個のアミノ基を有する、次式（１）で示されるものである。
【００２２】
Ｈ2Ｎ−（Ｒ1−ＮＨ−）n−Ｒ1−ＮＨ2・・・（１）
（Ｒ1は各々独立して炭素数１〜４のアルキレン基、ｎは１〜３の整数）  
【００２３】
このポリアクリルアミンにおいては、分子中に異なるＲ1が存在していてもよい。また、２種以上のポリアルキレンポリアミンを用いることも可能である。好ましいＲ１はエチレン基である。前記カルボン酸としては、炭素数１０〜２４のカルボン酸が望ましく、飽和カルボン酸、不飽和カルボン酸のいずれであってもよい。また、直鎖状カルボン酸、分岐鎖を有するカルボン酸のいずれであってもよい。中でも炭素数１２〜２２のカルボン酸が好ましく、特に炭素数１４〜１８のカルボン酸が好ましい。
【００２４】
本発明に係るティシュペーパーにおける脂肪酸エステル系化合物の含有量は、パルプ繊維１００質量部に対して０．０１〜０．３０質量部、脂肪酸アミド系化合物の含有量は、パルプ繊維１００質量部に対して０．０１〜０．２０質量部であるのが望ましい。
【００２５】
本発明に係るティシュペーパーにおいて脂肪酸エステル化合物及び脂肪酸アミド化合物を含むものとするには、これらを混合して又は別々に柔軟剤化合物として、原紙の抄紙時に内添するのがよい。このようにするとヤンキドライヤーで湿紙乾燥がなされる際に、脂肪酸エステル系化合物がパルプ繊維になじむとともに、脂肪酸アミド系化合物がパルプ繊維をコーティングする効果が助長されるため、滑らかさに優れたものとなる。抄紙時における抄紙原料又は湿紙に対する柔軟剤化合物を内添する位置は、適宜の位置とすることができる。例えば、ミキシングタンク、マシンタンク、種箱などの位置で添加することができる。
【００２６】
本発明に係るティシュペーパーは、脂肪酸エステル系化合物と脂肪酸アミド系化合物とによって原紙自体の柔軟性、滑らかさに優れる。したがって、ポリオールによる吸湿性による水分率の高まりとヒアルロン酸の効果による柔らかさの発現と相まって柔らかさ、滑らかさが非常に優れる。また、原紙自体が柔軟性、滑らかさに優れるため吸湿性による水分率が高められている保湿ティシュペーパーでありながら丈夫さに優れるものとすることができる。特に、本発明に係るティシュペーパーでは、ヒアルロン酸の配合も相まって保湿ティシュペーパーにおける柔らかさ、滑らかさに優れ、しかも丈夫さも感じられる。
【００２７】
ここで、本発明に係るティシュペーパーにおいては、脂肪酸エステル系化合物と脂肪酸アミド系化合物ともに、さらにポリアミドエピクロロヒドリンと、ポリアクリルアミド及びカチオンデンプンの少なくとも一方とが含まれているのが望ましい。ポリアミドエピクロロヒドリンは、湿潤紙力剤として作用し、ポリアクリルアミド及びカチオンデンプンは、乾燥紙力剤として作用する。このポリアミドエピクロロヒドリン、ポリアクリルアミド及びカチオンデンプは、ポリオール、ヒアルロン酸、脂肪酸エステル系化合物及び脂肪酸アミド系化合物による柔らかさや滑らかさ向上の効果を阻害せずに紙力を効果的に向上させることができ、これを用いると本発明に係るティシュペーパーがより柔らかさ及び滑らかさに優れ、しかも強度も向上され、消費者の官能評価値が非常に高いものとなる。
【００２８】
ポリアミドエピクロロヒドリンの含有量は、パルプ繊維１００質量部に対して０．１〜１．０質量部が望ましく、ポリアクリルアミド及びカチオンデンプンの少なくとも一方の含有量は、パルプ繊維１００質量部に対して０．０１〜０．２０質量部であるのが望ましい。
【００２９】
本発明に係るティシュペーパーにおいてポリアミドエピクロロヒドリンと、ポリアクリルアミド及びカチオンデンプンの少なくとも一方を含むものとするには、脂肪酸エステル化合物及び脂肪酸アミド化合物と同様に、これらを混合して又は別々に原紙の抄紙時に内添するのがよい。抄紙時における抄紙原料又は湿紙に対して内添する位置は、適宜の位置とすることができる。
【００３０】
他方、本発明に係るティシュペーパーは、ポリアミドエピクロロヒドリンとポリアクリルアミド及びカチオンデンプンの少なくとも一方を含む場合、特に、ポリアミドエピクロロヒドリンとポリアクリルアミド及びカチオンデンプンの少なくとも一方の合計含有量（Ａ）に対する脂肪酸エステル系化合物と脂肪酸アミド系化合物の合計含有量（Ｂ）の比（（Ｂ）／（Ａ））が０．７５以上であるのが望ましい。この比で含む場合、特に、柔らかさ、滑らかさ及び強度に優れる。脂肪酸エステル系化合物と脂肪酸アミド系化合物による原紙自体の柔らかさ、滑らかさの発現効果と、紙力の向上のバランスがよく、消費者の官能評価値が非常に高くなると考えられる。
【００３１】
さらに、本発明に係るティシュペーパーは、ポリアミドエピクロロヒドリンとポリアクリルアミド及びカチオンデンプンの少なくとも一方を含む場合、脂肪酸アミド系化合物及びポリアミドエピクロロヒドリン、ポリアクリルアミドの合計含有量に対する脂肪酸エステル系化合物の含有量の比（（脂肪酸エステル系化合物）／（脂肪酸アミド系化合物＋ポリアミドエピクロロヒドリン＋ポリアクリルアミド及びカチオンデンプンの少なくとも一方））が０．４０以上となるようにするのが望ましい。この場合にも、柔らかさ、滑らかさ及び強度が向上効果のバランスに優れ、消費者の官能評価値が非常に高いものとなる。
【００３２】
本発明に係るティシュペーパーのプライ数は、２プライであり、その１プライ当たりの坪量は１０〜２０ｇ／ｍ2、より好ましくは１５．９〜１７．９ｇ／ｍ2である。また、紙厚は２プライで１３０〜２００μｍであり、より好ましくは１４０〜１７５μｍである。本発明に係るティシュペーパーは、２プライの場合において十分な強度となる。また、上記の坪量及び紙厚の範囲おいて、ポリオール、ヒアルロン酸と脂肪酸エステル化合物及び脂肪酸アミド化合物による効果が顕著となり、柔らかさ、滑らかさ、丈夫さに優れるものとなる。ここで、本発明における坪量とは、ＪＩＳ  Ｐ  ８１２４（１９９８）に基づいて測定した値を意味し、紙厚は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定した値を意味する。この紙厚測定の具体的手順は、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この紙厚測定時の荷重は、約７０ｇｆである。測定を１０回行って得られる平均値とする。
【００３３】
他方で、本発明に係るティシュペーパーは、下記式（１）によって決定される評価値（Ｔ）が９５以上である。
【００３４】
評価値（Ｔ）＝（坪量×２プライの紙厚×水分量）／（乾燥引張強度縦×摩擦係数平均値×摩擦係数最大値）・・・（１）
【００３５】
本発明に係る１プライ当たりの坪量が１０〜２０ｇ／ｍ2、２プライの紙厚が１３０〜２００μｍ、そして、ポリオールとヒアルロン酸と脂肪酸エステル系化合物と脂肪酸アミド系化合物とをすべて含む２プライのティシュペーパーでは、上記評価式（上記式（１））（以下、単に「評価式」ともいう。）の評価値（Ｔ）を９５以上とすることができ、そして、この評価値（Ｔ）を満たすティシュペーパーは品質評価において非常に優れる。この評価値（Ｔ）とティシュペーパーの品質評価との関係について説明すると、ティシュペーパー、特に保湿のティシュペーパーの品質評価は、実際の使用者が使用する場面を模して官能評価によって行なわれるのが一般的である。しかし、例えば「柔らかさ」、「滑らかさ」及び「しっとり感」の３つの評価、「しっとり感」と「べたつき感」の２つ評価、「厚み感」と「丈夫さ（強度・安心感）」の２つ評価などは感覚的に近いため、官能評価を行なう各被験者における基準にバラつきがある。
【００３６】
そこで、本発明者らは、市販品も含め現在入手できる多数のティシュペーパーについて、上記本発明に係る評価式を導くための特有の官能評価試験を行うととともに、坪量、紙厚、水分率、ソフトネス、乾燥引張強度等の既知の物性値と、本発明に係る動摩擦係数平均値及び摩擦係数最大値を含む摩擦特性など、ティシュペーパーの品質評価に影響を与えるであろう種々の物性値の測定を行った。本発明に係る官能評価試験は、試料となる各種ティシュペーパーを、被験者毎に無作為の順で渡し、被験者に、洟をかむ、手で触る、清拭を行なうなど、被験者自身が決定した自由な方法でそのティシュペーパーを使用し、その被験者の自由な使用態様のもと、試料となる各ティシュペーパーを「好む」、「好まない」の基準のみで、順位付けし、その順位付けされた各試料についての点数の総和を被験者数で割った値を官能評価値とするものとした。この官能評価試験は、これまでの官能評価が「柔らかさ」、「滑らかさ」、「厚み感」、「丈夫さ（強度・安心感）」、「しっとり感」、「べたつき感」の個々についての官能試験を行い、各々又はその総和を評価値としていたところ、ティシュペーパーを自由な使用態様で使用した際の印象を評価し、使用時の官能性に関する品質が顕著に反映される。そして、この本発明に係る官能評価値と、上記各種物値、摩擦に関する測定値との相関について、回帰分析により分析したところ、「米坪」、「２プライの紙厚」、「水分率」、「乾燥引張強度縦」、「摩擦係数平均値」、「摩擦係数最大値」が各々独立性を有しつつ、官能評価値との相関が高いことが確認された。そして、官能評価値と測定した各物性値との「正負の相関」と強さとから上記評価式を作成した。この式により算出される評価値と官能評価値については高い決定係数を有する一定の回帰式が得られる。そして、この回帰式に基づいて従来品にない高い官能評価値となるティシュペーパーが、本発明に係る１プライ当たりの坪量が１５．９〜１７．９ｇ／ｍ2、２プライの紙厚が１４０〜１７５μｍ、そして、ポリオールとヒアルロン酸と脂肪酸エステル系化合物と脂肪酸アミド系化合物とをすべて含む２プライのティシュペーパーにおいて見られたのである。
【００３７】
さらにこの評価式による評価値（Ｔ）において高い評価となった保湿ティシュペーパーについて検討したところ、特に、上記脂肪酸エステル系化合物と脂肪酸アミド系化合物とともにポリアミドエピクロロヒドリンとポリアクリルアミド及びカチオンデンプンの少なくとも一方を含む場合、また、ポリアミドエピクロロヒドリンとポリアクリルアミド及びカチオンデンプンの少なくとも一方の合計含有量（Ａ）に対する脂肪酸エステル系化合物と脂肪酸アミド系化合物の合計含有量（Ｂ）の比（（Ｂ）／（Ａ））が０．７５以上である場合、脂肪酸アミド系化合物及びポリアミドエピクロロヒドリン、ポリアクリルアミドの合計含有量に対する脂肪酸エステル系化合物の含有量の比（（脂肪酸エステル系化合物）／（脂肪酸アミド系化合物＋ポリアミドエピクロロヒドリン＋ポリアクリルアミド及びカチオンデンプンの少なくとも一方））が０．４０以上となる場合において見られた。
【００３８】
ここで、上記本発明に係る官能評価試験との相関を検討した物性値のうち乾燥引張強度は、ＪＩＳ  Ｐ  ８１１３（１９９８）の引張試験に基づいて試料幅２５ｍｍで測定した。ソフトネスは、ＪＩＳ  Ｌ  １０９６（２０１０）  Ｅ法に準じたハンドルオメータ法に基づいて測定した。
【００３９】
また、本発明に係る動摩擦係数平均値及び摩擦係数最大値の測定は、図１に示すピンオンプレート型摩擦試験装置１を用いて測定することができる。ピンオンプレート型摩擦試験装置としては、すべり速度が０．１〜１００．０ｍｍ／ｓ、垂直荷重が０〜１ｋｇｆ、すべり距離が１〜２００ｍｍから各々適宜選択できるものであればよい。
【００４０】
そして、本発明に係る動摩擦係数平均値及び摩擦係数最大値の測定は、図示するように、まず、前記ピンオンプレート型摩擦試験装置１の水平なプレート２１上に十分な大きさの試料となるティシュペーパー１０を載せてその一方側縁部１１を治具２２等によって固定する。その後に、そのティシュペーパー１０上を、固定方向から非固定縁部１２の方向（図中Ｘ方向）に向かって、すべり速度１．０ｍｍ／ｓ、垂直荷重Ｆを５０ｇｆ、すべり距離５．０ｍｍの条件で接触子２３を接触させつつ水平移動させ、この際の動摩擦係数の平均値と最大値を測定する。動摩擦係数平均値及び摩擦係数最大値とは、各ティシュペーパーサンプルのすべり距離４〜５ｍｍにおける摩擦係数の平均値と最大値である。
【００４１】
測定条件は、実験室温２０℃、実験室湿度２０ＲＨ％、潤滑状態は大気中無潤滑である。また、測定試料は、２５℃， ２０％ＲＨ のチャンバに２４時間放置し、試験に供する。なお、測定に際し、接触子２３の移動は、往復摺動させるのではなく、一方摺動して行なう。また、接触子２３は、人の指先程度以上の接触面積、人の指程度の硬度の軟質ウレタン素材で、さらにそのウレタン素材に人の指紋程度の溝を移動方向と直交する方向に沿って複数形成したものとする。この測定を行なう装置の具体例としては、例えば、株式会社トリニティラボ社製、トライボマスター ＴＹＰＥ μｖ１０００が挙げられる。この装置において接触子を同社製のオプションの「感覚接触子」として測定すればよい。
【００４２】
他方、本発明に係るティシュペーパーは、製造時におけるクレープ率を、１３〜２０％の範囲で調整するのがよい。また、パルプ繊維は、ＮＢＫＰ（針葉樹クラフトパルプ）とＬＢＫＰ（広葉樹クラフトパルプ）とを配合したものが望ましい。特に、パルプ繊維が、ＮＢＫＰとＬＢＫＰのみから構成されているのがよい。その配合割合は、ＮＢＫＰ：ＬＢＫＰ＝２０：８０〜８０：２０がよく、特に、ＮＢＫＰ：ＬＢＫＰ＝３０：７０〜６０：４０が望ましい。
【００４３】
なお、本発明に係るティシュペーパーは、カートン箱とも称される収納箱に収めたポップアップ式のティシュペーパー製品とするに適する。この場合において、収納箱内に収めるポップアップ式のティシュペーパーの束を形成するには折り品質に優れるロータリー式インターフォルダーを用いるのが望ましい。
【実施例】
【００４４】
次いで、本発明に係るティシュペーパーの実施例１〜５と比較例１〜７とについて、坪量、紙厚、縦横の乾燥及び湿潤引張強度、伸び、ソフトネス、ＭＭＤ、動摩擦係数の最大値、最小値、平均値の物性値を測定するとともに本発明に係る官能評価試験を行った。比較例１〜３は市販の非保湿ティシュー、比較例４〜比較例７は市販品を含む保湿ティシューである。なお、ポリオールとしてはグリセリン、脂肪酸エステル系化合物を含む柔軟剤化合物としては、多炭素数が６〜２４のアルコールと炭素数７〜２５の脂肪酸との化合物、脂肪酸アミド系化合物を含む柔軟剤化合物としてはポリアルキレンポリアミンおよびカルボン酸を反応させて得ることができる脂肪酸アミド系化合物を含む柔軟剤化合物である。各例における組成・物性値は、下記表１に示すとおりである。
【００４５】
なお、ＭＭＤの測定は、摩擦子の接触面を所定方向に２０ｇ／ｃｍの張力が付与された測定試料の表面に対して２５ｇの接触圧で接触させながら、張力が付与された方向と略同じ方向に速度０．１ｃｍ／ｓで２ｃｍ移動させ、このときの、摩擦係数を、摩擦感テスター  ＫＥＳ−ＳＥ（カトーテック株式会社製）を用いて測定する。その摩擦係数を摩擦距離（移動距離＝２ｃｍ）で除した値がＭＭＤである。摩擦子は、直径０．５ｍｍのピアノ線Ｐを２０本隣接させてなり、長さ及び幅がともに１０ｍｍとなるように形成された接触面を有するものとする。接触面には、先端が２０本のピアノ線Ｐ（曲率半径０．２５ｍｍ）で形成された単位膨出部が形成されているものとする。
【００４６】
また、伸びは、ＪＩＳ  Ｐ  ８１１３（１９９８）に基づくものである。
【００４７】
官能評価値は、被験者３１名に試験を行なった。方法は、試料となる各例の２プライのティシュペーパーを被験者毎に無作為の順で渡し、被験者に、鼻をかむ、手で触る、清拭を行なうなど被験者自身が決定した自由な方法でそのティシュペーパーを使用させ、「好む」、「好まない」という基準のみで順位付けをさせる。試料名を伏せた比較例６の一枚を基準試料４点として、１〜７点の自然数で点数を付け、その点数の総和を官能評価値とする。
【００４８】
【表１】
2018057453.tif 000004
【００４９】
表１の結果を観てみると、各例のなかでも本発明に係る実施例１〜７、特に実施例２〜７は、官能評価値が高い。一方、比較例６及び比較例７は、本発明に係る実施例と対比すると横方向（ＣＤ方向）の湿潤引張強度が低く、動摩擦係数の平均値が高い。また、官能評価値、本発明に係る評価値（Ｔ）も低い。してみると、比較例６及び比較例７は、滑らかさ、丈夫さにおいて実施例よりも劣り、官能性品質においても劣っている。比較例１〜５は、評価値（Ｔ）が格段に低く、官能評価値も同様に低い。そして、特に比較例１〜比較例７は、いずれも本発明に係る評価値（Ｔ）が９５以上になっていない。
【００５０】
以上のことからして、本発明に係るティシュペーパーは、「しっとり感」や「滑らかさ」といった「肌触り」に優れるとともに、「丈夫さ（強度・安心感）」のある保湿ティシューであり、しかも官能性に関する品質、特に使用者が実際に使用する際における官能性に関する品質に非常に優れた保湿ティシューである。
【符号の説明】
【００５１】
１…動摩擦係数平均値測定装置、１０…ティシュペーパー試料、２１…プレート、２２…治具、２３…接触子。
【手続補正２】
【補正対象書類名】特許請求の範囲
【補正対象項目名】全文
【補正方法】変更
【補正の内容】
【特許請求の範囲】
【請求項１】
保湿剤が付与されている２プライのティシュペーパーであって、
１プライ当たりの坪量が１５．９〜１７．９ｇ／ｍ2であり、
２プライの紙厚が１４０〜１７５μｍであり、
ポリオールとヒアルロン酸と脂肪酸エステル系化合物と脂肪酸アミド系化合物とをすべて含み、
下記式（１）によって決定される評価値（Ｔ）が９５以上である、ことを特徴とするティシュペーパー。
評価値（Ｔ）＝（坪量×２プライの紙厚×水分量）／（乾燥強度縦×摩擦係数平均値×摩擦係数最大値）・・・（１）
【手続補正書】
【提出日】平成29年8月28日(2017.8.28)
【手続補正１】
【補正対象書類名】明細書
【補正対象項目名】全文
【補正方法】変更
【補正の内容】
【発明の詳細な説明】
【技術分野】
【０００１】
本発明は、ティシュペーパーに関し、特に、保湿剤が付与されているティシュペーパーに関する。
【背景技術】
【０００２】
ティシュペーパーには、保湿剤が付与されているものと、保湿剤が付与されていないものがある。保湿剤が付与されているものは保湿ティシュー、薬液付与タイプのティシューなどと称され、洟かみや化粧落とし等の肌に直接触れる用途が主であり、保湿剤による吸湿作用によって水分率が高められている。
【０００３】
他方、ティシュペーパーの品質は、「柔らかさ」、「滑らかさ」、「厚み感」、「丈夫さ（強度・安心感）」で評価されることが多く、保湿ティシューでは、さらに「しっとり感」、「べたつき感」も評価項目とされることが多い。つまり、保湿ティシューにおいては、「柔らかさ」、「滑らかさ」、「丈夫さ（強度・安心感）」に加え、「しっとり感」と「べたつき感」についても優れることが求められている。
【０００４】
しかし、保湿ティシューでは、保湿剤による水分率の上昇にともない保湿剤が付与されていないものにはない「柔らかさ」が感じられるようになるが、一方で水分率の上昇によりコシがなくしなやかにも感じられ、「厚み感」や「丈夫さ（強度・安心感）」といった評価が低くなることが多々ある。また、保湿剤により「柔らかさ」と「しっとり感」は高まるが、それとともに薬液による「べたつき感」が感じられるようになり、「べたつき感」と「滑らかさ」の評価が低くなることが多々ある。
【０００５】
このように、保湿ティシューの評価においては、主に「柔らかさ」や「しっとり感」の評価を高める水分率の上昇等が、「べたつき感」、「滑らかさ」及び「丈夫さ（強度・安心感）」の評価を低下させることが多々あり、これらをともに向上させることが難しい。特に、「しっとり感」と「滑らかさ」とを顕著に感じられるように向上させるとともに、「丈夫さ（強度・安心感）」も向上させることが難しい。
【０００６】
他方で、ティシュペーパーは、官能試験によって品質を評価することが行なわれているが、特に保湿ティシューにおける各評価項目は、人が感覚として混同しやすいものがある。例えば、ある被験者が「柔らかさ」と評価するものを他の被験者が「しっとり感」として評価している可能性がある。このため、保湿ティシューでは、被験者による評価に潜在的な感覚差を生じやすい。このため、上記各評価項目をともに向上させるティシュペーパーの開発を難しくしている。
【先行技術文献】
【特許文献】
【０００７】
【特許文献１】特許第４８７５４８８号
【特許文献２】特許第４４５０５５２号
【特許文献３】特許第４６５８０５６号
【発明の概要】
【発明が解決しようとする課題】
【０００８】
そこで、本発明の主たる課題は、官能性に関する品質、特に使用者が実際に使用する際における官能性に関する品質に優れた保湿ティシューを提供すること、特に「しっとり感」や「滑らかさ」といった「肌触り」に優れるとともに、「丈夫さ（強度・安心感）」のある保湿ティシューを提供することにある。
【課題を解決するための手段】
【０００９】
上記課題を解決するための手段は次のとおりである。
【００１０】
〔請求項１記載の発明〕
保湿剤が付与されている２プライのティシュペーパーであって、
１プライ当たりの坪量が１６．６〜１７．９ｇ／ｍ2であり、
２プライの紙厚が１４３〜１５９μｍであり、
ポリオールとヒアルロン酸と脂肪酸エステル系化合物と脂肪酸アミド系化合物とをすべて含み、
前記脂肪酸エステル系化合物の含有量が、パルプ繊維１００質量部に対して０．１０〜０．５０質量部であり、前記脂肪酸アミド系化合物の含有量が、パルプ繊維１００質量部に対して０．０１〜０．０５質量部であり、
横方向の湿潤引張強度が３６ｃＮ／２５ｍｍ以上であり、
下記式（１）によって決定される評価値（Ｔ）が９７以上である、ことを特徴とするティシュペーパー。
評価値（Ｔ）＝（坪量×２プライの紙厚×水分率）／（乾燥引張強度縦×ピンオンプレート型摩擦試験装置による動摩擦係数平均値×ピンオンプレート型摩擦試験装置による摩擦係数最大値）・・・（１）
【００１１】
【発明の効果】
【００１２】
以上の本発明によれば、官能性に関する品質、特に使用者が実際に使用する際における官能性に関する品質に優れた保湿ティシューが提供され、特に「しっとり感」や「滑らかさ」といった「肌触り」に優れるとともに、「丈夫さ（強度・安心感）」のある保湿ティシューが提供される。
【図面の簡単な説明】
【００１３】
【図１】本発明に係る動摩擦係数平均値の測定方法を説明するための図である。
【発明を実施するための形態】
【００１４】
以下、本発明の実施形態を説明する。
【００１５】
本発明に係るティシュペーパーは、保湿ティシュー、ローションティシュー、薬液付与タイプのティシューなどとも称される、保湿剤が付与されているティシュペーパーである。本発明に係る保湿剤は、吸湿性によって紙中に水分を取り込み水分率を上昇させる作用を有するポリオールを主成分とする。したがって、本発明に係るティシュペーパーはポリオールを含む。本発明に係るポリオールとしては、グリセリン、ジグリセリン、プロピレングリコール、１，３−ブチレングリコール、ポリエチレングリコール、ソルビトール、グルコース、キシリトール、マルトース、マルチトール、マンニトール、トレハロースが挙げられる。なかでも、グリセリン、ジグリセリンが好ましい。
【００１６】
また、本発明に係るティシュペーパーは、ヒアルロン酸を含む。ヒアルロン酸も保湿剤の成分である。ヒアルロン酸を含むことにより、ポリオールのみを含む場合よりもしっとり感と厚み感が高まる。この理由は定かではないが、ヒアルロン酸が、ポリオールによって吸湿された水分を蒸発しがたくし、さらに粘性が高い傾向にあるためと推測される。
【００１７】
本発明に係る保湿剤におけるポリオールの含有量は、８０．０質量％超〜８５．０質量％未満であり、好ましくは８１．５質量％超〜８５．０質量％未満である。また。ヒアルロン酸の含有量は、０．０１０質量％以上〜０．０３０質量％以下であり、好ましくは０．０２０質量％以上〜０．０３０質量％以下である。このポリオール及びヒアルロン酸の範囲であれば、本発明の作用効果を奏する。
【００１８】
本発明に係るティシュペーパーにおいてポリオール及びヒアルロン酸を含むものとするには、保湿薬液として外添により原紙に付与するのがよい。原紙に対する薬液の外添の方法は、スプレー塗布、印刷塗布、ロール転写などの公知の技術によって行なうことができる。ポリオール及びヒアルロン酸は原紙に対しては混合して付与することも、別々に付与することもできる。
【００１９】
他方、本発明に係るティシュペーパーは、上記のポリオール及びヒアルロン酸とともに、脂肪酸エステル系化合物と脂肪酸アミド系化合物とを含む。脂肪酸エステル系化合物は、ティシュペーパー表面の濡れ性やふっくらさ（ふんわりさ）を改善する効果を有し、脂肪酸アミド系化合物は、繊維表面をコーティングする効果を有する。本発明に係るティシュペーパーは、これらが用いられていることで、原紙自体の柔らかさと表面の滑らかさに優れる。
【００２０】
ここで、脂肪酸エステル系化合物は、カチオン性の脂肪酸エステル系化合物、ノニオン性の脂肪酸エステル系化合物のいずれでもよいが、その両者が含まれているのが望ましい。また、脂肪酸エステル系化合物としては、多炭素数が６〜２４のアルコールと炭素数７〜２５の脂肪酸との化合物であるのが望ましい。アルコールは、直鎖アルコール、分岐鎖を有するアルコール、飽和アルコール、及び不飽和アルコールの何れでも良い。特に、炭素数が１０〜２２のアルコールが好ましく、ラウリルアルコール、ミリスチルアルコール、セチルアルコール、ステアリルアルコール、ベヘニルアルコール、及びオレイルアルコールが好ましい。これらはその一種を単独で用いても良いし、二種以上を併用しても良い。また、炭素数７〜２５の脂肪酸としては、直鎖脂肪酸、分岐鎖を有する脂肪酸、飽和脂肪酸、及び不飽和脂肪酸の何れでも良い。特に、炭素数が１０〜２２の脂肪酸が好ましく、ラウリン酸、ミリスチン酸、パルミチン酸、ステアリン酸、ベヘン酸、及びオレイン酸が好ましい。これらはその一種を単独で用いても良いし、二種以上を併用しても良い。
【００２１】
脂肪酸アミド系化合物は、ポリアルキレンポリアミンおよびカルボン酸を反応させて得ることができる。好適なポリアルキレンポリアミンは、分子中に少なくとも３個のアミノ基を有する、次式（１）で示されるものである。
【００２２】
Ｈ2Ｎ−（Ｒ1−ＮＨ−）n−Ｒ1−ＮＨ2・・・（１）
（Ｒ1は各々独立して炭素数１〜４のアルキレン基、ｎは１〜３の整数）  
【００２３】
このポリアクリルアミンにおいては、分子中に異なるＲ1が存在していてもよい。また、２種以上のポリアルキレンポリアミンを用いることも可能である。好ましいＲ１はエチレン基である。前記カルボン酸としては、炭素数１０〜２４のカルボン酸が望ましく、飽和カルボン酸、不飽和カルボン酸のいずれであってもよい。また、直鎖状カルボン酸、分岐鎖を有するカルボン酸のいずれであってもよい。中でも炭素数１２〜２２のカルボン酸が好ましく、特に炭素数１４〜１８のカルボン酸が好ましい。
【００２４】
本発明に係るティシュペーパーにおける脂肪酸エステル系化合物の含有量は、パルプ繊維１００質量部に対して０．１０〜０．５０質量部、脂肪酸アミド系化合物の含有量は、パルプ繊維１００質量部に対して０．０１〜０．０５質量部であるのが望ましい。
【００２５】
本発明に係るティシュペーパーにおいて脂肪酸エステル化合物及び脂肪酸アミド化合物を含むものとするには、これらを混合して又は別々に柔軟剤化合物として、原紙の抄紙時に内添するのがよい。このようにするとヤンキドライヤーで湿紙乾燥がなされる際に、脂肪酸エステル系化合物がパルプ繊維になじむとともに、脂肪酸アミド系化合物がパルプ繊維をコーティングする効果が助長されるため、滑らかさに優れたものとなる。抄紙時における抄紙原料又は湿紙に対する柔軟剤化合物を内添する位置は、適宜の位置とすることができる。例えば、ミキシングタンク、マシンタンク、種箱などの位置で添加することができる。
【００２６】
本発明に係るティシュペーパーは、脂肪酸エステル系化合物と脂肪酸アミド系化合物とによって原紙自体の柔軟性、滑らかさに優れる。したがって、ポリオールによる吸湿性による水分率の高まりとヒアルロン酸の効果による柔らかさの発現と相まって柔らかさ、滑らかさが非常に優れる。また、原紙自体が柔軟性、滑らかさに優れるため吸湿性による水分率が高められている保湿ティシュペーパーでありながら丈夫さに優れるものとすることができる。特に、本発明に係るティシュペーパーでは、ヒアルロン酸の配合も相まって保湿ティシュペーパーにおける柔らかさ、滑らかさに優れ、しかも丈夫さも感じられる。
【００２７】
ここで、本発明に係るティシュペーパーにおいては、脂肪酸エステル系化合物と脂肪酸アミド系化合物ともに、さらにポリアミドエピクロロヒドリンと、ポリアクリルアミド及びカチオンデンプンの少なくとも一方とが含まれているのが望ましい。ポリアミドエピクロロヒドリンは、湿潤紙力剤として作用し、ポリアクリルアミド及びカチオンデンプンは、乾燥紙力剤として作用する。このポリアミドエピクロロヒドリン、ポリアクリルアミド及びカチオンデンプは、ポリオール、ヒアルロン酸、脂肪酸エステル系化合物及び脂肪酸アミド系化合物による柔らかさや滑らかさ向上の効果を阻害せずに紙力を効果的に向上させることができ、これを用いると本発明に係るティシュペーパーがより柔らかさ及び滑らかさに優れ、しかも強度も向上され、消費者の官能評価値が非常に高いものとなる。
【００２８】
ポリアミドエピクロロヒドリンの含有量は、パルプ繊維１００質量部に対して０．１〜１．０質量部が望ましく、ポリアクリルアミド及びカチオンデンプンの少なくとも一方の含有量は、パルプ繊維１００質量部に対して０．０１〜０．２０質量部であるのが望ましい。
【００２９】
本発明に係るティシュペーパーにおいてポリアミドエピクロロヒドリンと、ポリアクリルアミド及びカチオンデンプンの少なくとも一方を含むものとするには、脂肪酸エステル化合物及び脂肪酸アミド化合物と同様に、これらを混合して又は別々に原紙の抄紙時に内添するのがよい。抄紙時における抄紙原料又は湿紙に対して内添する位置は、適宜の位置とすることができる。
【００３０】
他方、本発明に係るティシュペーパーは、ポリアミドエピクロロヒドリンとポリアクリルアミド及びカチオンデンプンの少なくとも一方を含む場合、特に、ポリアミドエピクロロヒドリンとポリアクリルアミド及びカチオンデンプンの少なくとも一方の合計含有量（Ａ）に対する脂肪酸エステル系化合物と脂肪酸アミド系化合物の合計含有量（Ｂ）の比（（Ｂ）／（Ａ））が０．７５以上であるのが望ましい。この比で含む場合、特に、柔らかさ、滑らかさ及び強度に優れる。脂肪酸エステル系化合物と脂肪酸アミド系化合物による原紙自体の柔らかさ、滑らかさの発現効果と、紙力の向上のバランスがよく、消費者の官能評価値が非常に高くなると考えられる。
【００３１】
さらに、本発明に係るティシュペーパーは、ポリアミドエピクロロヒドリンとポリアクリルアミド及びカチオンデンプンの少なくとも一方を含む場合、脂肪酸アミド系化合物及びポリアミドエピクロロヒドリン、ポリアクリルアミドの合計含有量に対する脂肪酸エステル系化合物の含有量の比（（脂肪酸エステル系化合物）／（脂肪酸アミド系化合物＋ポリアミドエピクロロヒドリン＋ポリアクリルアミド及びカチオンデンプンの少なくとも一方））が０．４０以上となるようにするのが望ましい。この場合にも、柔らかさ、滑らかさ及び強度が向上効果のバランスに優れ、消費者の官能評価値が非常に高いものとなる。
【００３２】
本発明に係るティシュペーパーのプライ数は、２プライであり、その１プライ当たりの坪量は１６．６〜１７．９ｇ／ｍ2である。また、紙厚は２プライで１４３〜１５９μｍである。本発明に係るティシュペーパーは、２プライの場合において十分な強度となる。また、上記の坪量及び紙厚の範囲おいて、ポリオール、ヒアルロン酸と脂肪酸エステル化合物及び脂肪酸アミド化合物による効果が顕著となり、柔らかさ、滑らかさ、丈夫さに優れるものとなる。ここで、本発明における坪量とは、ＪＩＳ  Ｐ  ８１２４（１９９８）に基づいて測定した値を意味し、紙厚は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定した値を意味する。この紙厚測定の具体的手順は、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この紙厚測定時の荷重は、約７０ｇｆである。測定を１０回行って得られる平均値とする。
【００３３】
他方で、本発明に係るティシュペーパーは、下記式（１）によって決定される評価値（Ｔ）が９７以上である。
【００３４】
評価値（Ｔ）＝（坪量×２プライの紙厚×水分率）／（乾燥引張強度縦×ピンオンプレート型摩擦試験装置による動摩擦係数平均値×ピンオンプレート型摩擦試験装置による摩擦係数最大値）・・・（１）
【００３５】
本発明に係る１プライ当たりの坪量が１６．６〜１７．９ｇ／ｍ2、２プライの紙厚が１４３〜１５９μｍ、そして、ポリオールとヒアルロン酸と脂肪酸エステル系化合物と脂肪酸アミド系化合物とをすべて含む２プライのティシュペーパーでは、上記評価式（上記式（１））（以下、単に「評価式」ともいう。）の評価値（Ｔ）を９７以上とすることができ、そして、この評価値（Ｔ）を満たすティシュペーパーは品質評価において非常に優れる。この評価値（Ｔ）とティシュペーパーの品質評価との関係について説明すると、ティシュペーパー、特に保湿のティシュペーパーの品質評価は、実際の使用者が使用する場面を模して官能評価によって行なわれるのが一般的である。しかし、例えば「柔らかさ」、「滑らかさ」及び「しっとり感」の３つの評価、「しっとり感」と「べたつき感」の２つ評価、「厚み感」と「丈夫さ（強度・安心感）」の２つ評価などは感覚的に近いため、官能評価を行なう各被験者における基準にバラつきがある。
【００３６】
そこで、本発明者らは、市販品も含め現在入手できる多数のティシュペーパーについて、上記本発明に係る評価式を導くための特有の官能評価試験を行うととともに、坪量、紙厚、水分率、ソフトネス、乾燥引張強度等の既知の物性値と、本発明に係る動摩擦係数平均値及び摩擦係数最大値を含む摩擦特性など、ティシュペーパーの品質評価に影響を与えるであろう種々の物性値の測定を行った。本発明に係る官能評価試験は、試料となる各種ティシュペーパーを、被験者毎に無作為の順で渡し、被験者に、洟をかむ、手で触る、清拭を行なうなど、被験者自身が決定した自由な方法でそのティシュペーパーを使用し、その被験者の自由な使用態様のもと、試料となる各ティシュペーパーを「好む」、「好まない」の基準のみで、順位付けし、その順位付けされた各試料についての点数の総和を被験者数で割った値を官能評価値とするものとした。この官能評価試験は、これまでの官能評価が「柔らかさ」、「滑らかさ」、「厚み感」、「丈夫さ（強度・安心感）」、「しっとり感」、「べたつき感」の個々についての官能試験を行い、各々又はその総和を評価値としていたところ、ティシュペーパーを自由な使用態様で使用した際の印象を評価し、使用時の官能性に関する品質が顕著に反映される。そして、この本発明に係る官能評価値と、上記各種物値、摩擦に関する測定値との相関について、回帰分析により分析したところ、「米坪」、「２プライの紙厚」、「水分率」、「乾燥引張強度縦」、「摩擦係数平均値」、「摩擦係数最大値」が各々独立性を有しつつ、官能評価値との相関が高いことが確認された。そして、官能評価値と測定した各物性値との「正負の相関」と強さとから上記評価式を作成した。この式により算出される評価値と官能評価値については高い決定係数を有する一定の回帰式が得られる。そして、この回帰式に基づいて従来品にない高い官能評価値となるティシュペーパーが、本発明に係る１プライ当たりの坪量が１６．６〜１７．９ｇ／ｍ2、２プライの紙厚が１４０〜１７５μｍ、そして、ポリオールとヒアルロン酸と脂肪酸エステル系化合物と脂肪酸アミド系化合物とをすべて含む２プライのティシュペーパーにおいて見られたのである。
【００３７】
さらにこの評価式による評価値（Ｔ）において高い評価となった保湿ティシュペーパーについて検討したところ、特に、上記脂肪酸エステル系化合物と脂肪酸アミド系化合物とともにポリアミドエピクロロヒドリンとポリアクリルアミド及びカチオンデンプンの少なくとも一方を含む場合、また、ポリアミドエピクロロヒドリンとポリアクリルアミド及びカチオンデンプンの少なくとも一方の合計含有量（Ａ）に対する脂肪酸エステル系化合物と脂肪酸アミド系化合物の合計含有量（Ｂ）の比（（Ｂ）／（Ａ））が０．７５以上である場合、脂肪酸アミド系化合物及びポリアミドエピクロロヒドリン、ポリアクリルアミドの合計含有量に対する脂肪酸エステル系化合物の含有量の比（（脂肪酸エステル系化合物）／（脂肪酸アミド系化合物＋ポリアミドエピクロロヒドリン＋ポリアクリルアミド及びカチオンデンプンの少なくとも一方））が０．４０以上となる場合において見られた。
【００３８】
ここで、上記本発明に係る官能評価試験との相関を検討した物性値のうち乾燥引張強度は、ＪＩＳ  Ｐ  ８１１３（１９９８）の引張試験に基づいて試料幅２５ｍｍで測定した。ソフトネスは、ＪＩＳ  Ｌ  １０９６（２０１０）  Ｅ法に準じたハンドルオメータ法に基づいて測定した。
【００３９】
また、本発明に係る動摩擦係数平均値及び摩擦係数最大値の測定は、図１に示すピンオンプレート型摩擦試験装置１を用いて測定することができる。ピンオンプレート型摩擦試験装置としては、すべり速度が０．１〜１００．０ｍｍ／ｓ、垂直荷重が０〜１ｋｇｆ、すべり距離が１〜２００ｍｍから各々適宜選択できるものであればよい。
【００４０】
そして、本発明に係る動摩擦係数平均値及び摩擦係数最大値の測定は、図示するように、まず、前記ピンオンプレート型摩擦試験装置１の水平なプレート２１上に十分な大きさの試料となるティシュペーパー１０を載せてその一方側縁部１１を治具２２等によって固定する。その後に、そのティシュペーパー１０上を、固定方向から非固定縁部１２の方向（図中Ｘ方向）に向かって、すべり速度１．０ｍｍ／ｓ、垂直荷重Ｆを５０ｇｆ、すべり距離５．０ｍｍの条件で接触子２３を接触させつつ水平移動させ、この際の動摩擦係数の平均値と最大値を測定する。動摩擦係数平均値及び摩擦係数最大値とは、各ティシュペーパーサンプルのすべり距離４〜５ｍｍにおける摩擦係数の平均値と最大値である。
【００４１】
測定条件は、実験室温２０℃、実験室湿度２０ＲＨ％、潤滑状態は大気中無潤滑である。また、測定試料は、２５℃， ２０％ＲＨ のチャンバに２４時間放置し、試験に供する。なお、測定に際し、接触子２３の移動は、往復摺動させるのではなく、一方摺動して行なう。また、接触子２３は、人の指先程度以上の接触面積、人の指程度の硬度の軟質ウレタン素材で、さらにそのウレタン素材に人の指紋程度の溝を移動方向と直交する方向に沿って複数形成したものとする。この測定を行なう装置の具体例としては、例えば、株式会社トリニティラボ社製、トライボマスター ＴＹＰＥ μｖ１０００が挙げられる。この装置において接触子を同社製のオプションの「感覚接触子」として測定すればよい。
【００４２】
他方、本発明に係るティシュペーパーは、製造時におけるクレープ率を、１３〜２０％の範囲で調整するのがよい。また、パルプ繊維は、ＮＢＫＰ（針葉樹クラフトパルプ）とＬＢＫＰ（広葉樹クラフトパルプ）とを配合したものが望ましい。特に、パルプ繊維が、ＮＢＫＰとＬＢＫＰのみから構成されているのがよい。その配合割合は、ＮＢＫＰ：ＬＢＫＰ＝２０：８０〜８０：２０がよく、特に、ＮＢＫＰ：ＬＢＫＰ＝３０：７０〜６０：４０が望ましい。
【００４３】
なお、本発明に係るティシュペーパーは、カートン箱とも称される収納箱に収めたポップアップ式のティシュペーパー製品とするに適する。この場合において、収納箱内に収めるポップアップ式のティシュペーパーの束を形成するには折り品質に優れるロータリー式インターフォルダーを用いるのが望ましい。
【実施例】
【００４４】
次いで、本発明に係るティシュペーパーの実施例１〜６と参考例１と比較例１〜７とについて、坪量、紙厚、縦横の乾燥及び湿潤引張強度、伸び、ソフトネス、ＭＭＤ、動摩擦係数の最大値、最小値、平均値の物性値を測定するとともに本発明に係る官能評価試験を行った。比較例１〜３は市販の非保湿ティシュー、比較例４〜比較例７は市販品を含む保湿ティシューである。なお、ポリオールとしてはグリセリン、脂肪酸エステル系化合物を含む柔軟剤化合物としては、多炭素数が６〜２４のアルコールと炭素数７〜２５の脂肪酸との化合物、脂肪酸アミド系化合物を含む柔軟剤化合物としてはポリアルキレンポリアミンおよびカルボン酸を反応させて得ることができる脂肪酸アミド系化合物を含む柔軟剤化合物である。各例における組成・物性値は、下記表１に示すとおりである。
【００４５】
なお、ＭＭＤの測定は、摩擦子の接触面を所定方向に２０ｇ／ｃｍの張力が付与された測定試料の表面に対して２５ｇの接触圧で接触させながら、張力が付与された方向と略同じ方向に速度０．１ｃｍ／ｓで２ｃｍ移動させ、このときの、摩擦係数を、摩擦感テスター  ＫＥＳ−ＳＥ（カトーテック株式会社製）を用いて測定する。その摩擦係数を摩擦距離（移動距離＝２ｃｍ）で除した値がＭＭＤである。摩擦子は、直径０．５ｍｍのピアノ線Ｐを２０本隣接させてなり、長さ及び幅がともに１０ｍｍとなるように形成された接触面を有するものとする。接触面には、先端が２０本のピアノ線Ｐ（曲率半径０．２５ｍｍ）で形成された単位膨出部が形成されているものとする。
【００４６】
また、伸びは、ＪＩＳ  Ｐ  ８１１３（１９９８）に基づくものである。
【００４７】
官能評価値は、被験者３１名に試験を行なった。方法は、試料となる各例の２プライのティシュペーパーを被験者毎に無作為の順で渡し、被験者に、鼻をかむ、手で触る、清拭を行なうなど被験者自身が決定した自由な方法でそのティシュペーパーを使用させ、「好む」、「好まない」という基準のみで順位付けをさせる。試料名を伏せた比較例６の一枚を基準試料４点として、１〜７点の自然数で点数を付け、その点数の総和を官能評価値とする。
【００４８】
【表１】
2018057453.tif 000005
【００４９】
表１の結果を観てみると、各例のなかでも本発明に係る実施例１〜６は、官能評価値が高い。一方、比較例６及び比較例７は、本発明に係る実施例と対比すると横方向（ＣＤ方向）の湿潤引張強度が低く、動摩擦係数の平均値が高い。また、官能評価値、本発明に係る評価値（Ｔ）も低い。してみると、比較例６及び比較例７は、滑らかさ、丈夫さにおいて実施例よりも劣り、官能性品質においても劣っている。比較例１〜５は、評価値（Ｔ）が格段に低く、官能評価値も同様に低い。そして、特に比較例１〜比較例７は、いずれも本発明に係る評価値（Ｔ）が９５以上になっていない。
【００５０】
以上のことからして、本発明に係るティシュペーパーは、「しっとり感」や「滑らかさ」といった「肌触り」に優れるとともに、「丈夫さ（強度・安心感）」のある保湿ティシューであり、しかも官能性に関する品質、特に使用者が実際に使用する際における官能性に関する品質に非常に優れた保湿ティシューである。
【符号の説明】
【００５１】
１…動摩擦係数平均値測定装置、１０…ティシュペーパー試料、２１…プレート、２２…治具、２３…接触子。
【手続補正２】
【補正対象書類名】特許請求の範囲
【補正対象項目名】全文
【補正方法】変更
【補正の内容】
【特許請求の範囲】
【請求項１】
保湿剤が付与されている２プライのティシュペーパーであって、
１プライ当たりの坪量が１６．６〜１７．９ｇ／ｍ2であり、
２プライの紙厚が１４３〜１５９μｍであり、
ポリオールとヒアルロン酸と脂肪酸エステル系化合物と脂肪酸アミド系化合物とをすべて含み、
前記脂肪酸エステル系化合物の含有量が、パルプ繊維１００質量部に対して０．１０〜０．５０質量部であり、前記脂肪酸アミド系化合物の含有量が、パルプ繊維１００質量部に対して０．０１〜０．０５質量部であり、
横方向の湿潤引張強度が３６ｃＮ／２５ｍｍ以上であり、
下記式（１）によって決定される評価値（Ｔ）が９７以上である、ことを特徴とするティシュペーパー。
評価値（Ｔ）＝（坪量×２プライの紙厚×水分率）／（乾燥引張強度縦×ピンオンプレート型摩擦試験装置による動摩擦係数平均値×ピンオンプレート型摩擦試験装置による摩擦係数最大値）・・・（１）